СОДЕРЖАЩИЙ МАРГАНЕЦ ДИЗЕЛЬНЫЙ КАТАЛИЗАТОР ОКИСЛЕНИЯ

1. Композит катализатора окисления для уменьшения выбросов выхлопных газов из двигателя, работающего на бедной смеси, включающий:
подложку-носитель, обладающую длиной, входным концом и выходным концом, каталитический материал катализатора окисления на подложке-носителе, указанный каталитический материал катализатора окисления включает первое покрытие типа «washcoat», включающее цеолит, Pt компонент, первую подложку из тугоплавкого оксида металла, содержащую Mn, и необязательно Pd компонент;
второе покрытие типа «washcoat», включающее вторую подложку из тугоплавкого оксида металла, платиновый (Pt) компонент и палладиевый (Pd) компонент при отношении Pt:Pd, находящемся в диапазоне примерно от 10:1 до 1:10; и
третье покрытие типа «washcoat», включающее палладиум и компонент оксида редкоземельного элемента, причем указанное третье покрытие типа «washcoat» в основном свободен от платины;
2
причем композит катализатора окисления эффективен для уменьшения углеводорода и монооксида углерода и для окисления NO в NO в выхлопных газах двигателя, работающего на бедной смеси.
2. Композит катализатора окисления по п. 1, в котором отношение Pt:Pd в первом покрытии типа «washcoat» находится в диапазоне от 1:0 до 10:1.
3. Композит катализатора окисления по п. 1, в котором первое покрытие типа «washcoat» в основном свободен от палладия.
3
3
4. Композит катализатора окисления по п. 2, в котором палладиевый компонент содержится в первом покрытии типа «washcoat» в количестве, находящемся в диапазоне от примерно 0,1 г/фут до примерно 10 г/фут.
5. Композит катализатора окисления по п. 1, в котором содержание Mn в первом покрытии типа «washcoat» находится в диапазоне от 0,1 до 20% масс.
6. Композит катализатора окисления по п. 5, в котором содержание Mn находится в диапазоне от 3 до 10% масс.
7. Композит катализатора окисления по п. 5, в котором Mn находится в форме, выбранной из группы, состоящей из содержащего Mn твердого раствора с подложкой из тугоплавкого оксида металла, марганца, диспергированного на поверхности подложки из тугоплавкого оксида металла путем пропитки, и дискретных частиц оксида марганца на частицах подложки из тугоплавкого оксида металла.
8. Композит катализатора окисления по п. 5, в котором Mn является производным растворимых соединений Mn или объемных оксидов Mn.
9. Композит катализатора окисления по п. 8, в котором соединения Mn выбраны из ацетата Mn, нитрата Mn, сульфата Mn или их комбинаций.
2
3
2
10. Композит катализатора окисления по п. 8, в котором объемный оксид Мn выбран из MnO, MnO, MnO или их комбинаций.
11. Композит катализатора окисления по п. 5, в котором первая подложка из тугоплавкого оксида металла включает оксид алюминия, диоксид кремния, диоксид циркония, диоксид титана, диоксид церия или их комбинацию.
3
3
12. Композит катализатора окисления по п. 1, в котором первое покрытие типа «washcoat» включает Pt компонент в количестве, находящемся в диапазоне примерно от 10 г/фут до 100 г/фут.
3
3
13. Композит катализатора окисления по п. 12, в котором первое покрытие типа «washcoat» дополнительно включает Pd компонент в количестве, находящемся в диапазоне примерно от 0,1 г/фут до 10 г/фут.
14. Композит катализатора окисления по п. 1, в котором первое покрытие типа «washcoat» включает гидротермически стабильный цеолит в форме 6 - 12-членных кольцевых структур, выбранный из группы, состоящей из ZSM-5, бета, морденита, Y цеолита, шабазита, феррьерита и их комбинаций.
15. Композит катализатора окисления по п. 1, в котором вторая подложка из тугоплавкого оксида металла включает оксид алюминия, диоксид кремния, диоксид циркония, диоксид титана, диоксид церия или их комбинацию.
3
3
16. Композит катализатора окисления по п. 15, в котором второе покрытие типа «washcoat» включает Pt компонент в количестве, находящемся в диапазоне примерно от 10 г/фут до 100 г/фут.
3
3
17. Композит катализатора окисления по п. 15, в котором второе покрытие типа «washcoat» включает Pd компонент в количестве, находящемся в диапазоне примерно от 10 г/фут до 100 г/фут.
18. Композит катализатора окисления по п. 1, в котором первое покрытие типа «washcoat» в основном свободен от бария и второе покрытие типа «washcoat» в основном свободен от цеолита.
19. Композит катализатора окисления по п. 1, в котором третье покрытие типа «washcoat» включает компонент оксида редкоземельного элемента, выбранный из группы, состоящей из Се, Nd, Y, Pr, Zr, La и их комбинаций.
20. Композит катализатора окисления по п. 19, в котором компонент оксида редкоземельного элемента включает диоксид церия и содержится в количестве, равном не менее 80% масс.
21. Композит катализатора окисления по п. 20, в котором диоксид церия содержится в количестве, равном не менее 99% масс.
3
3
22. Композит катализатора окисления по п. 21, в котором третье покрытие включает Pd компонент в количестве, находящемся в диапазоне примерно от 10 г/фут до 100 г/фут, нанесенный на компонент оксида редкоземельного элемента.
23. Композит катализатора окисления по п. 16, в котором Mn диспергирован на подложке из тугоплавкого оксида металла, выбранной из группы, состоящей из оксида алюминия, диоксида кремния, диоксида циркония, диоксида титана, диоксида церия и их комбинаций.
24. Композит катализатора окисления по п. 1, в котором первое, второе и третье покрытия типа «washcoat» композита катализатора окисления могут быть установлены наслоенными или позонными, причем подложка-носитель представляет собой проточную монолитную подложку.
25. Композит катализатора окисления по п. 24, в котором третье покрытие типа «washcoat» нанесено на подложку-носитель, второе покрытие типа «washcoat» нанесено сверху на третье покрытие типа «washcoat» и первое покрытие типа «washcoat» нанесено сверху на второе покрытие типа «washcoat».
26. Композит катализатора окисления по п. 24, в котором второе покрытие типа «washcoat» нанесено на входной конец подложки-носителя, третье покрытие типа «washcoat» нанесено на выходной конец подложки-носителя и первое покрытие типа «washcoat» нанесено сверху на второе покрытие типа «washcoat» и третье покрытие типа «washcoat».
27. Композит катализатора окисления по п. 1, в котором подложка-носитель включает проточный монолит.
28. Способ обработки потока выхлопных газов дизельного двигателя, включающий контактирование потока выхлопных газов с композитом катализатора окисления по любому из пп. 1-27.
29. Способ по п. 28, дополнительно включающий пропускание потока выхлопных газов через композицию СКВ катализатора, расположенную вниз по течению непосредственно после композита катализатора окисления.
30. Способ по п. 29, в котором композицию СКВ катализатора располагают на монолите с проточными стенками.
31. Система обработки потока выхлопных газов двигателя, работающего на бедной смеси, указанный поток включает углеводороды, монооксид углерода и другие компоненты выхлопа, указанная система включает:
выхлопную трубу, сообщающуюся по текучей среде с двигателем, работающим на бедной смеси, через выпускной коллектор;
композит катализатора окисления по любому из пп. 1-27, в котором подложка-носитель представляет собой проточную подложку; и
каталитический фильтр сажи и СКВ катализатор, расположенные вниз по течению после композита катализатора окисления.
32. Система по п. 31, в которой СКВ катализатор нанесен на каталитический сажевый фильтр.
33. Система по п. 31, в которой СКВ катализатор находится на проточной подложке вниз по течению непосредственно после композита катализатора окисления и каталитический сажевый фильтр находится вниз по течению после СКВ катализатора.